먼저 , 이리듐 클로라이드 ( Iridium Chloride , IrCl 3 ) 0 . 19 g 및 루테늄 클로라이드 ( Ruthenium Chloride , RuCl 3 ) 0 . 193 g 을 200 ml 의 증류수 에 용해 시킨 뒤 , 5 g 의 γ - 알루미나 에 습윤 함침 법 을 통하 여 담지 시켰 다 . 그 후 담지 시킨 시료 를 105 ℃ 에서 12 시간 동안 건조 시킨 후 얻 어 진 시료 를 습윤 공기 하 에서 500 ℃ 의 온도 로 4 시간 동안 소성 하 여 알루미나 에 이리듐 - 루테늄 이 담지 된 IrRu / Al 2 O 3 촉매 를 제조 하 였 다 .